ТОНКИЕ ПЕРВАПОРАЦИОННЫЕ МЕМБРАНЫ

1. Первапорационная мембрана с покрытием из поли(1-триметилсилил-1-пропина), содержащим наполнитель в виде агрегатов, нанесенным на пористую подложку, где средняя толщина покрытия составляет не более 25 мкм.
2. Первапорационная мембрана по п.1, в которой пористая подложка представляет собой пористую мембрану из полиакрилонитрила или поливинилиденфторида.
3. Первапорационная мембрана по п.2, в которой пористая подложка представляет собой пористую мембрану из полиакрилонитрила, и средняя толщина покрытия из поли(1-триметилсилил-1-пропина), содержащего наполнитель в виде агрегатов, составляет от 2 до 25 мкм.
4. Первапорационная мембрана по п.2, в которой пористая подложка выполнена из поливинилиденфторида, и средняя толщина покрытия из поли(1-триметилсилил-1-пропина), содержащего наполнитель в виде агрегатов, составляет от 0,5 до 25 мкм.
5. Первапорационная мембрана по любому из пп.1-4, в которой покрытие из поли(1-триметилсилил-1-пропина), содержащее наполнитель в виде агрегатов, включает агрегаты, средний размер которых составляет по меньшей мере 50 нм, но менее 200 нм.
6. Первапорационная мембрана по любому из пп.1-4, в которой агрегат представляет собой агрегат из частиц оксида кремния или оксида другого металла.
2
2
7. Первапорационная мембрана по любому из пп.1-4, отличающаяся тем, что величина первапорационного потока (этанол/вода) через мембрану составляет по меньшей мере 2,0 кг/(м.ч), и предпочтительно по меньшей мере 2,5 кг/(м.ч).
8. Первапорационная мембрана по любому из пп.1-4, отличающаяся тем, что коэффициент разделения первапорационной мембраны составляет по меньшей мере 7, и предпочтительно по меньшей мере 10.
9. Первапорационная мембрана по любому из пп.1-4, отличающаяся тем, что первапорационная мембрана включает дополнительную подложку.
10. Способ получения первапорационной мембраны по любому из пп.1-9, отличающийся тем, что способ включает этапы нанесения на пористую подложку покрытия из раствора поли(1-триметилсилил-1-пропина), содержащего наполнитель в виде агрегатов, так что средняя толщина получаемого после сушки покрытия составляет не более 25 мкм.
11. Способ получения первапорационной мембраны, включающий следующие этапы:
(a) покрытие пористой подложки раствором поли(1-триметилсилил-1-пропина), содержащим наполнитель в виде агрегатов; и
(b) испарение раствора поли(1-триметилсилил-1-пропина), содержащего наполнитель в виде агрегатов, на пористой подложке в течение по меньшей мере 8 часов при температуре, составляющей от 20 до 75ºС, с получением первапорационной мембраны с покрытием из поли(1-триметилсилил-1-пропина), содержащим наполнитель в виде агрегатов, на пористой подложке.
12. Способ по п.11, в котором первапорационную мембрану, получаемую при выполнении этапа (b), подвергают термической обработке, удаляя остаточные количества растворителей.
13. Способ по п.11 или 12, в котором средняя толщина покрытия составляет не более 25 мкм.
14. Устройство для разделения смеси компонентов с помощью первапорации или нанофильтрации, отличающееся тем, что оно включает первапорационную мембрану по любому из пп.1-9.
15. Применение первапорационной мембраны по любому из пп.1-9 в способе разделения смеси компонентов с помощью первапорации или нанофильтрации.
16. Применение по п.15, в котором смесь компонентов представляет собой смесь воды и спирта, и смесь компонентов разделяют на фракцию, обогащенную спиртом, и фракцию, содержащую пониженное количество спирта.